ПУЛЕНЕПРОБИВАЕМОЕ ИЗДЕЛИЕ С НЕРАВНОМЕРНО РАСПРЕДЕЛЕННЫМ МАТЕРИАЛОМ МАТРИЦЫ И СПОСОБ ИЗГОТОВЛЕНИЯ ТАКОГО ИЗДЕЛИЯ

1. Пуленепробиваемое изделие, содержащее, по меньшей мере, один консолидированный композит, содержащий слой А и слой В, соединенные один с другим, при этом каждый слой А и В имеет:
- первую поверхность,
- вторую поверхность, противоположную первой поверхности,
- поперечное сечение, проходящее от первой поверхности ко второй поверхности,
при этом каждый слой А и каждый слой В содержит сеть волокон, имеющих прочность по меньшей мере 800 мН/текс (1100 мПа) согласно ASTM D 7269-07, и волокна в каждом слое А и В пропитаны материалом матрицы, отличающееся тем, что
материал матрицы распределен по поперечному сечению в форме градиента концентрации, в котором концентрация начинается с максимальной величины на первой поверхности так, что эта первая поверхность имеет большое содержание материала матрицы, уменьшается вдоль поперечного сечения и достигает минимальной величины на второй поверхности так, что эта вторая поверхность имеет малое содержание материала матрицы, и материал матрицы содержит смесь 75-95% по весу полихлоропрена и 5-35% по весу статистического сополимера винилхлорида и акрилового эфира на основе веса смеси.
2. Изделие по п. 1, в котором слои А и В соединены друг с другом либо
i) путем соединения слоя А его первой стороной с большим содержанием материала матрицы со второй стороной слоя В с малым содержанием материала матрицы, либо
ii) путем соединения слоя А его первой стороной с большим содержанием материала матрицы с первой поверхностью слоя В с большим содержанием материала матрицы.
3. Изделие по п. 1 или 2, в котором изделие содержит 2-100 консолидированных композитов.
4. Изделие по п. 3, в котором консолидированные композиты соединены друг с другом путем сшивания или ламинирования.
5. Изделие по п. 4, в котором сшивание осуществлено на углах композитов.
6. Изделие по любому из п.п. 1-5, в котором сеть волокон, входящих в каждый слой А и В, является тканым или нетканым материалом.
7. Изделие по п. 6, в котором нетканый материал является слоем однонаправленных выровненных волокон.
8. Изделие по любому из п.п. 1-7, в котором волокна являются арамидными волокнами.
9. Изделие по любому из п.п. 1-8, в котором материал матрицы содержит 88-92% по весу полихлоропрена и 8-12% по весу статистического сополимера винилхлорида и акрилового эфира.
10. Изделие по любому из п.п. 1-9, в котором материал матрицы содержит смесь 55-96% по весу полихлоропрена, 5-25% по весу статистического сополимера винилхлорида и акрилового эфира и 1-20% усилителя клейкости.
11. Изделие по любому из п.п. 1-10, в котором усилитель клейкости выбран из группы, содержащей терпеновые смолы, полученные из терпенового сырья, либо из древесных источников, либо из фруктов цитрусовых.
g
12. Изделие по любому из п.п. 1-11, в котором полихлоропрен демонстрирует температуру стеклования T от -60 до -20°С.
2
13. Изделие по любому из п.п. 1-12, в котором плотность на единицу площади каждого консолидированного перекрестно армированного слоя в таком изделии, составляет от 50 до 200 г/м.
14. Способ производства пуленепробиваемого изделия по одному или более из п.п. 1-13, согласно которому:
а) изготавливают по меньшей мере один консолидированный композит, содержащий слой А и слой В, причем каждый слой А и В имеет
- первую поверхность,
- вторую поверхность, противоположную первой поверхности, и
- поперечное сечение, проходящее от первой поверхности к второй поверхности, при этом каждый слой А и каждый слой В содержит сеть волокон, имеющих прочность по меньшей мере 800 мН/текс (1100 МПа) согласно ASTM D 7269-07, за счет того, что:
а1) пропитывают слой А материалом матрицы путем распределения материала матрицы по поперечному сечению слоя А в форме градиента концентрации, в котором концентрация начинается с максимальной величины на первой поверхности так, что первая поверхность имеет большое количество материала матрицы, уменьшается вдоль поперечного сечения и достигает минимума на второй поверхности так, что вторая поверхность имеет небольшое количество материала матрицы, при этом материал матрицы содержит смесь 75-95% по весу полихлоропрена и 5-25% по весу статистического сополимера винилхлорида и акрилового эфира на основе веса смеси,
а2) пропитывают слой В материалом матрицы путем распределения материала матрицы по поперечному сечению слоя В в форме градиента концентрации, в котором концентрация начинается с максимальной величины на первой поверхности так, что первая поверхность имеет большое количество материала матрицы, уменьшается вдоль поперечного сечения и достигает минимума на второй поверхности так, что вторая поверхность имеет небольшое количество материала матрицы, при этом материал матрицы содержит смесь 75-95% по весу полихлоропрена, и 5-25% по весу статистического сополимера винилхлорида и акрилового эфира на основе веса смеси, и
а3) соединяют слои А и В друг с другом и,
b) если на этапе а) изготавливают два или более консолидированных композита, укладывают два или более консолидированных композита, полученных на этапе а3), один на другой.
15. Способ по п. 14, согласно которому этап а3) соединения слоев А и В друг с другом выполняют либо
i) путем соединения слоя А его первой поверхностью с большим содержанием материала матрицы со второй поверхностью слоя В с малым содержанием материала матрицы, либо
ii) путем соединения слоя А его первой поверхностью с большим содержанием материала матрицы с первой поверхностью слоя В с большим содержанием материала матрицы.
16. Способ по п. 15 или 16, согласно которому на этапе b) уложенные один на другой два или более консолидированных композита фиксируют друг с другом путем сшивания.
17. Способ по п. 16, согласно которому сшивание осуществляют на углах композитов.